(57)【特許請求の範囲】
【請求項１】
線径２ｍｍ以上３５ｍｍ以下の胴体部と、前記胴体部から先細る先端部と、を具備する放電ランプ用カソード部品であって、
前記カソード部品は、ＴｈＯ２換算で０．５質量％以上３質量％以下のトリウムを含有するタングステン合金を含み、
前記胴体部の中心を通るとともに前記胴体部の長さ方向に沿う断面における、前記中心から１ｍｍ以内に位置するとともに９０μｍ×９０μｍの単位面積を有する領域の電子線後方散乱回折分析を行う場合、前記長さ方向のＩｎｖｅｒｓｅ  Ｐｏｌｅ  Ｆｉｇｕｒｅマップにおいて、＜１０１＞方位に対する方位差が−１５度以上１５度以下の結晶方位を有するタングステン相の面積比が最も高い、放電ランプ用カソード部品。
【請求項２】
前記電子線後方散乱回折分析を行う場合、前記長さ方向のＩｎｖｅｒｓｅ  Ｐｏｌｅ  Ｆｉｇｕｒｅマップにおいて、＜１０１＞方位に対する方位差が−１５度以上１５度以下の結晶方位を有するタングステン相の面積比が５０％以上である、請求項１に記載のカソード部品。
【請求項３】
前記電子線後方散乱回折分析を行う場合、前記長さ方向のＩｎｖｅｒｓｅ  Ｐｏｌｅ  Ｆｉｇｕｒｅマップにおいて、＜１０１＞方位に対する方位差が−１５度以上１５度以下の結晶方位を有するタングステン相の面積比が６０％以上８０％以下である、請求項１に記載のカソード部品。
【請求項４】
前記電子線後方散乱回折分析を行う場合、前記長さ方向のＩｎｖｅｒｓｅ  Ｐｏｌｅ  Ｆｉｇｕｒｅマップにおいて、＜１０１＞方位に対する方位差が−１０度以上１０度以下の結晶方位を有するタングステン相の面積比が３５％以上である、請求項１に記載のカソード部品。
【請求項５】
前記電子線後方散乱回折分析を行う場合、前記長さ方向のＩｎｖｅｒｓｅ  Ｐｏｌｅ  Ｆｉｇｕｒｅマップにおいて、＜１０１＞方位に対する方位差が−１０度以上１０度以下の結晶方位を有するタングステン相の面積比が５０％以上である、請求項１に記載のカソード部品。
【請求項６】
前記電子線後方散乱回折分析を行う場合、前記長さ方向のＩｎｖｅｒｓｅ  Ｐｏｌｅ  Ｆｉｇｕｒｅマップにおいて、＜１０１＞方位に対する方位差が−５度以上５度以下の結晶方位を有するタングステン相の面積比が１０％以上３０％以下である、請求項１に記載のカソード部品。
【請求項７】
前記電子線後方散乱回折分析を行う場合、前記長さ方向のＩｎｖｅｒｓｅ  Ｐｏｌｅ  Ｆｉｇｕｒｅマップにおいて、＜１０１＞方位に対する方位差が−５度以上５度以下の結晶方位を有するタングステン相の面積比が１５％以上３０％以下である、請求項１に記載のカソード部品。
【請求項８】
前記電子線後方散乱回折分析を行う場合、前記断面に垂直な方向のＩｎｖｅｒｓｅ  Ｐｏｌｅ  Ｆｉｇｕｒｅマップにおいて、＜１１１＞方位に対する方位差が−１５度以上１５度以下の結晶方位を有するタングステン相の面積比が１５％以上５０％以下である、請求項１に記載のカソード部品。
【請求項９】
前記電子線後方散乱回折分析を行う場合、前記断面に垂直な方向のＩｎｖｅｒｓｅ  Ｐｏｌｅ  Ｆｉｇｕｒｅマップにおいて、＜１１１＞方位に対する方位差が−１０度以上１０度以下の結晶方位を有するタングステン相の面積比が５％以上３０％以下である、請求項１に記載のカソード部品。
【請求項１０】
前記電子線後方散乱回折分析を行う場合、前記断面に垂直な方向のＩｎｖｅｒｓｅ  Ｐｏｌｅ  Ｆｉｇｕｒｅマップにおいて、＜１１１＞方位に対する方位差が−５度以上５度以下の結晶方位を有するタングステン相の面積比が１％以上１５％以下である、請求項１に記載のカソード部品。
【請求項１１】
前記電子線後方散乱回折分析を行う場合、前記断面に垂直な方向のＩｎｖｅｒｓｅ  Ｐｏｌｅ  Ｆｉｇｕｒｅマップにおいて、＜１１１＞方位に対する方位差が−５度以上５度以下の結晶方位を有するタングステン相の面積比が３％以上１０％以下である、請求項１に記載のカソード部品。
【請求項１２】
前記カソード部品は、複数のタングステン結晶を有し、
前記タングステン結晶のメジアン径は、２０μｍ以下である、請求項１に記載のカソード部品。
【請求項１３】
前記カソード部品は、複数のトリウム結晶を有し、
前記トリウム結晶のメジアン径は、３μｍ以下である、請求項１に記載のカソード部品。
【請求項１４】
前記カソード部品は、複数のタングステン結晶を有し、
前記タングステン結晶は、再結晶組織を有していない、請求項１に記載のカソード部品。
【請求項１５】
請求項１に記載の前記カソード部品を具備する、放電ランプ。
【請求項１６】
デジタルシネマ用放電ランプである、請求項１５に記載の放電ランプ。
【請求項１７】
フリッカー寿命が８００時間以上である、請求項１５に記載の放電ランプ。
【発明の詳細な説明】
【技術分野】
【０００１】
実施形態は、放電ランプ用カソード部品および放電ランプに関する。
【背景技術】
【０００２】
放電ランプは、低圧放電ランプと高圧放電ランプの２種類に大きく分けられる。低圧放電ランプは、一般照明、道路やトンネルなどに使われる特殊照明、塗料硬化装置、紫外線（ＵＶ）硬化装置、殺菌装置、半導体などの光洗浄装置など様々なアーク放電型の放電ランプが挙げられる。高圧放電ランプは、上下水の処理装置、一般照明、競技場などの屋外照明、ＵＶ硬化装置、半導体やプリント基板などの露光装置、ウエハ検査装置、プロジェクタなどの高圧水銀ランプ、メタルハライドランプ、超高圧水銀ランプ、キセノンランプ、ナトリウムランプなどが挙げられる。このように放電ランプは、照明装置、映像投影装置、製造装置などの様々な装置に用いられている。【０００３】
例えば、放電ランプを用いた投射型表示装置が知られている。近年は、ホームシアターやデジタルシネマが普及している。これらは、プロジェクタと呼ばれる投射型表示装置を用いる。従来の投射型表示装は、放電ランプの電極の消耗により、ランプ寿命や射出される光のちらつきに影響を及ぼす。このような問題に対処するために、放電ランプの駆動方式として、パルス幅変調（ＰＷＭ）駆動を採用することが知られている。このように、放電ランプの電極消耗は、制御回路により管理することができる。【０００４】
放電ランプの電極を消耗すると、ランプ電圧が低下する。これにより、放電ランプから放出される光にばらつきが生じる。このような現象はフリッカー現象と呼ばれる。フリッカー現象は、映像のちらつきなどに影響を及ぼす。このため、高い耐久性を有する放電ランプ用電極が求められている。【０００５】
また、放電ランプ用カソード部品の長さ方向（側面方向）の断面と線径方向（円周方向）の断面のタングステン結晶の粒径を制御する技術が知られている。上記技術を用いて製造されたカソード部品は、耐久性試験として、カソード部品に通電して加熱した状態で、電圧を印加し、１０時間後のエミッション電流密度（ｍＡ／ｍｍ２）と１００時間後のエミッション電流密度（ｍＡ／ｍｍ２）を測定することにより、優れた特性を有することが知られている。【０００６】
放電ランプは、照明装置、映像投影装置、製造装置などの様々な装置に用いられている。放電ランプの電極が消耗するとランプ性能が低下する。ランプ性能が低下すると放電ランプの交換を必要とする。そのため、電極の更なる長寿命化が望まれている。従来の放電ランプ用カソード部品は、１００時間程度では優れた耐久性を示すが、それを超える長時間では耐久性が低下する。
【先行技術文献】
【特許文献】
【０００７】
【特許文献１】特開２０１１−３４８６号公報
【特許文献２】特許第５８００９２２号明細書
【発明の概要】
【０００８】
実施形態に係る放電ランプ用カソード部品は、線径２ｍｍ以上３５ｍｍ以下の胴体部と、胴体部から先細る先端部と、を具備する。カソード部品は、ＴｈＯ２換算で０．５質量％以上３質量％以下のトリウムを含有するタングステン合金を含み、胴体部の中心を通るとともに胴体部の長さ方向に沿う断面における、中心から１ｍｍ以内に位置するとともに９０μｍ×９０μｍの単位面積を有する領域の電子線後方散乱回折分析を行う場合、長さ方向のＩｎｖｅｒｓｅ  Ｐｏｌｅ  Ｆｉｇｕｒｅマップにおいて、＜１０１＞方位に対する方位差が−１５度以上１５度以下の結晶方位を有するタングステン相の面積比が最も高い。
【図面の簡単な説明】
【０００９】
【図１】放電ランプ用カソード部品の一例を示す側面図である。
【図２】胴体部の長さ方向の断面の一例を示す図である。
【図３】放電ランプの構造例を示す図である。
【発明を実施するための形態】
【００１０】
以下、実施形態について、図面を参照して説明する。図面に記載された各構成要素の厚さと平面寸法との関係、各構成要素の厚さの比率等は現物と異なる場合がある。また、実施形態において、実質的に同一の構成要素には同一の符号を付し適宜説明を省略する。
【００１１】
図１は放電ランプ用カソード部品の一例を示す側面図である。放電ランプ用カソード部品１は、線径２ｍｍ以上３５ｍｍ以下の胴体部２と、胴体部２から先細るように延在する先端部３と、を備えている。図１は、放電ランプ用カソード部品１と、胴体部２と、先端部３と、中心４と、胴体部２の線経Ｗと、胴体部２の長さＴと、を示す。図２は胴体部２の中心４の長さ方向の断面の一例を示す図である。図２は、胴体部２の長さＴ方向（側面方向）に沿う方向ａと、方向ａに沿うとともに中心４を通る断面５と、断面５と垂直な方向ｂ（胴体部２の線径Ｗ方向（円周方向））と、を示す。本明細書では、放電ランプ用カソード部品を単に「カソード部品」と示すこともある。
【００１２】
胴体部２は、円柱形状を有する。線径Ｗは円周方向断面の直径である。円周が楕円の場合、線径Ｗは最も大きな直径を示す。胴体部２の線径Ｗが２ｍｍ未満であると、放電ランプの発光が不足する可能性がある。線径Ｗが３５ｍｍを超えると、放電ランプの大型化を招く。そのため、線径Ｗは２ｍｍ以上３５ｍｍ以下、さらには５ｍｍ以上２０ｍｍ以下が好ましい。胴体部２の長さＴは１０ｍｍ以上６００ｍｍ以下が好ましい。
【００１３】
先端部３は胴体部２から先細る形状を有する。そのため、先細り始める箇所から端部までの領域が先端部３となる。先端部３は、カソード部品１の方向ａの断面において、鋭角形状を有する。カソード部品１はこのような形状に限定されず、カソード部品１の方向ａの断面において、先端部３が例えばＲ形状、平面形状のような他の形状を有していてもよい。先端部３が先細り形状を有する場合、放電ランプの一対の電極部品間で効率よく放電することができる。
【００１４】
カソード部品は、酸化物（ＴｈＯ２）換算で０．５質量％以上３質量％以下のトリウム（トリウム成分ともいう）を含有するタングステン合金からなる。含有量が０．５質量％未満では添加の効果が小さく、３質量％を超えると焼結性および加工性が低下する。そのため、トリウムの含有量は酸化物（ＴｈＯ２）換算で０．５質量％以上３質量％以下、さらには０．８質量％以上２．５質量％以下が好ましい。
【００１５】
カソード部品１は、胴体部２の中心４を通るとともに胴体部２の長さＴ方向（方向ａ）に沿う断面５における、中心４から１ｍｍ以内に位置するとともに９０μｍ×９０μｍの単位面積を有する領域の電子線後方散乱回折（ＥＢＳＤ）分析を行う場合、長さ方向の逆極点図（Ｉｎｖｅｒｓｅ  Ｐｏｌｅ  Ｆｉｇｕｒｅ：ＩＰＦ）マップにおいて、−１５度以上１５度以下の結晶方位を有するタングステン相の面積比が最も高い。
【００１６】
ＥＢＳＤは、結晶試料に電子線を照射する。電子は回折され反射電子として試料から放出される。この回折パターンを投影し、投影されたパターンから結晶方位を測定することができる。Ｘ線回折（ＸＲＤ）は複数の結晶における結晶方位の平均値を測定する方法である。これに対し、ＥＢＳＤは個々の結晶の結晶方位を測定することができる。ＥＢＳＤと同様の分析方法は、電子線後方散乱パターン（ＥＢＳＰ）分析と呼ばれることがある。
【００１７】
ＥＢＳＤ分析は、日本電子株式会社製の熱電界放射型走査電子顕微鏡（ＴＦＥ−ＳＥＭ）ＪＳＭ−６５００Ｆと株式会社ＴＳＬソリューション製のＤｉｇｉＶｉｅｗＩＶスロースキャンＣＣＤカメラ、ＯＩＭ  Ｄａｔａ  Ｃｏｌｌｅｃｔｉｏｎｖｅｒ．７．３ｘ、ＯＩＭ  Ａｎａｌｙｓｉｓｖｅｒ．８．０を用いて行われる。
【００１８】
ＥＢＳＤ分析の測定条件は、電子線の加速電圧２０ｋＶ、照射電流１２ｎＡ、試料の傾斜角７０度、測定領域の単位面積９０μｍ×９０μｍ、測定位置は中心４から１ｍｍ以内、測定間隔０．３μｍ／ｓｔｅｐを含む。断面５が測定面であり、断面５へ電子線を照射し回折パターンを得る。測定試料の測定面は、表面粗さＲａが０．８μｍ以下になるまで研磨される。
【００１９】
測定箇所は、胴体部２の中心４を通る長さＴ方向（方向ａ）の断面５とする。胴体部２の中心４は、胴体部２の線経Ｗの中点を通る直線と長さＴの中点が通る直線が交差する点である。断面５は、中心４を通るとともに長さＴ方向（方向ａ）に水平な方向の断面である。
【００２０】
結晶方位は、基本ベクトルを用いて方向を示す。角括弧（［  ］）と角括弧に挟まれた数字の組み合わせからなる表記は特定の結晶方位のみを示す。山括弧（＜  ＞）と山括弧に挟まれた数字の組み合わせからなる表記は、特定の結晶方位とそれと等価な方向とを示す。例えば、＜１０１＞方位とは、［１０１］と等価な方向を含むことを示す。また、タングステン相の方向ａへの優先方位が＜１０１＞方位であるということは、＜１０１＞方位がすべての結晶方位の中で最も割合が多いことを示す。
【００２１】
ＩＰＦマップとは、結晶方位マップのことである。ＩＰＦマップは、所定の結晶方位からずれた領域の割合を面積比で求めることができる。ＩＰＦマップは、前述のＥＢＳＤ測定方法に準じて求めることができる。カラーマッピングにより、面積比を画像解析により求めやすくできる。
【００２２】
断面５において、タングステン相の優先方位が＜１０１＞方位である。これにより、タングステン結晶の異常粒成長を抑制できる。異常粒成長は、製造工程中または放電ランプ使用中にタングステン結晶が粗大になることである。トリウムはエミッター材である。トリウムはタングステン結晶同士の粒界に分布する。タングステン結晶が異常粒成長すると、トリウムの分布状態が変化する。これにより、フリッカー寿命や照度維持率が低下する。フリッカー寿命は、フリッカー現象が発生するまでの時間である。
【００２３】
実施形態の放電ランプ用カソード部品は、タングステン結晶の異常粒成長を抑制する。異常粒成長は、カソード部品の製造工程中だけでなく、放電ランプの使用中にも発生する。放電ランプに組み込む前のカソード部品が異常粒成長により形成された粗大粒を有していなくても、カソード部品の組み込み後の放電ランプの使用中に粗大粒を形成する。長さＴ方向（方向ａ）の断面５においてタングステン相の優先方位を制御することにより、異常粒成長を抑制できる。
【００２４】
断面５における中心から１ｍｍ以内に位置するとともに９０μｍ×９０μｍの単位面積を有する領域のＥＢＳＤ分析を行う場合、タングステン相の胴体部２の長さＴ方向（方向ａ）のＩＰＦマップにおいて、＜１０１＞方位に対する方位差が−１５度以上１５度以下の結晶方位を有するタングステン相の面積比は５０％以上であることが好ましい。
【００２５】
＜１０１＞方位に対する方位差が±１５度以内であれば、＜１０１＞方位と同等の効果を得ることができる。＜１０１＞方位に対する方位差が±１５度以内の結晶方位を有するタングステン相の面積比が５０％未満の場合、特性向上の効果が不十分となる可能性がある。また、単位面積９０μｍ×９０μｍの微小領域において上記タングステン相の面積比を制御することにより、異常粒成長を抑制する効果を高めることができる。これにより、フリッカー寿命を長くできる。＜１０１＞方位に対する方位差が±１５度の範囲から外れると、所望の結晶方位以外の結晶方位を有するタングステン相の割合が増加する。
【００２６】
上記面積比の上限は８０％以下であることが好ましい。８０％を超えると、断面５に垂直な方向ｂの結晶方位を制御することが困難となる可能性がある。異なる結晶方位を有するタングステン相が存在することにより、粒成長の抑制効果を向上させることができる。このため、＜１０１＞方位に対する方位差が±１５度以内の結晶方位を有するタングステン相の面積比は５０％以上８０％以下、さらには６５％以上８０％以下が好ましい。さらに好ましくは６５％以上７５％以下である。
【００２７】
長さＴ方向のＩＰＦマップにおいて、＜１０１＞方位に対する方位差が−１０度以上１０度以下である結晶方位を有するタングステン相の面積比は、３５％以上、さらには５０％以上であることが好ましい。＜１０１＞方位に対する方位差が±１０度以内である結晶方位を有するタングステン相の面積比が３５％以上であるということは、＜１０１＞方位に近い結晶方位を有するタングステン相の面積比が高いことを示す。上記面積比は６５％以下であることが好ましい。これにより、異常粒成長をさらに抑制することができる。
【００２８】
長さＴ方向のＩＰＦマップにおいて、＜１０１＞方位に対する方位差が−５度以上５度以下の結晶方位を有するタングステン相の面積比は１０％以上、さらには１５％以上であることが好ましい。上記面積比は３０％以下であることが好ましい。
【００２９】
以上のように、＜１０１＞方位に対する方位差が±１５度以内、±１０度以内、±５度以内の結晶方位を有するタングステン相の面積比がそれぞれの範囲を満たすことが好ましい。なお、それぞれの面積比は「±５度以内」→「±１０度以内」→「±１５度以内」の順で大きいことが好ましい。上記順に大きいということは、±５度以内の方位差を有する結晶方位を有するタングステン相、±６度以内ないし±１０度以内の方位差を有する結晶方位を有するタングステン相、±１１度以内ないし±１５度以内の方位差を有する結晶方位を有するタングステン相がそれぞれ存在することを意味する。それぞれの面積比を制御することにより、異常粒成長の発生を抑制できる。
【００３０】
胴体部２の中心４を通るとともに長さＴ方向（方向ａ）の断面５における、中心から１ｍｍ以内に位置するとともに９０μｍ×９０μｍの単位面積を有する領域のＥＢＳＤ分析を行う場合、断面５と垂直な方向ｂのＩＰＦマップにおいて、＜１１１＞方位に対する方位差が−１５度以上１５度以下の結晶方位を有するタングステン相の面積比が１５％以上５０％以下であることが好ましい。
【００３１】
＜１１１＞方位に対する方位差が±１５度以内であれば、＜１１１＞方位と同等の効果を得ることができる。＜１１１＞方位に対する方位差が±１５度以内の結晶方位を有していても、面積比が１５％未満または５０％を超えると特性向上の効果が不十分となる可能性がある。このため、面積比は１５％以上５０％以下、さらには１８％以上４０％以下が好ましい。単位面積９０μｍ×９０μｍの微小領域で所定の結晶方位を有するタングステン相の面積比を制御することにより、異常粒成長を抑制する効果を高めることができる。これにより、フリッカー寿命を長くできる。
【００３２】
断面５と垂直な方向ｂのＩＰＦマップにおいて、＜１１１＞方位に対する方位差が−１０度以上１０度以下の結晶方位を有するタングステン相の面積比が５％以上３０％以下であることが好ましい。さらには、１０％以上２５％以下の範囲内であることが好ましい。
【００３３】
断面５と垂直な方向ｂのＩＰＦマップにおいて、＜１１１＞方位に対する方位差が−５度以上５度以下の結晶方位を有するタングステン相の面積比が１％以上１５％以下であることが好ましい。さらには、３％以上１０％以下であることが好ましい。
【００３４】
＜１１１＞方位に対する方位差が±１５度以内、±１０度以内、±５度以内の結晶方位を有するタングステン相の面積比がそれぞれ上記範囲を満たすことが好ましい。それぞれの面積比は「±５度以内」→「±１０度以内」→「±１５度以内」の順に大きいことが好ましい。上記順に大きいということは、±５度以内、±６度以内ないし±１０度以内、±１１度以内ないし±１５度以内の方位差を有する結晶方位を有するタングステン相がそれぞれ存在することを意味する。それぞれの面積比を制御することにより、異常粒成長の発生を抑制することができる。
【００３５】
図２の方向ｂは、長さＴ方向（方向ａ）の断面５と垂直な方向である。長さＴ方向（方向ａ）の断面５は上記結晶方位差の測定断面である。前述のように長さＴ方向（方向ａ）に最も強く配向する結晶方位は＜１０１＞方位である。断面５の垂直な方向ｂに＜１１１＞方位に近い結晶方位を有するタングステン相を所定の割合で存在させることにより、粒成長をさらに抑制できる。
【００３６】
以上のように方向によって結晶方位およびその面積比の制御が異なる。これにより、粒成長を抑制し、カソード部品を長寿命化することができる。このように結晶方位を制御することにより、例えば細長い結晶粒を形成できる。細長い結晶粒を形成することにより粒成長を抑制できる。
【００３７】
中心４から１ｍｍ以内に位置するとともに９０μｍ×９０μｍの単位面積を有する領域をレーザ顕微鏡または走査型電子顕微鏡（ＳＥＭ）で観察する場合、結晶粒の平均アスペクト比が２以上となる。レーザ顕微鏡またはＳＥＭによる観察像に写る結晶の最も長い対角線を長径とする。長径の中心から垂直に伸ばした長さを短径とする。（長径＋短径）／２＝粒径とする。この作業を１０粒以上行い、その平均値を平均粒径とする。長径／短径＝アスペクト比とする。同様に１０粒以上の平均値を平均アスペクト比とする。長径および短径は輪郭が全て写っている結晶を測定する。
【００３８】
タングステン結晶の平均粒径は２０μｍ以下が好ましい。平均粒径が２０μｍを超えると、単位面積９０μｍ×９０μｍの領域における配向割合（面積比）を制御し難くなる。平均粒径が大きいと、粒成長による耐久性の低下が起きやすい。トリウムはタングステン結晶同士の粒界に分布する。タングステン結晶の平均粒径を２０μｍ以下とすることにより、エミッター材の分布状態を均一にすることができる。これにより、放電特性を向上させることができる。
【００３９】
タングステン結晶の平均粒径は、ＥＢＳＤ分析を行う場合の結晶粒マップを用いて求められる。タングステン結晶の結晶粒マップは、単位面積９０μｍ×９０μｍの領域中で結晶方位角差が±５度以内の結晶方位を有するタングステン相の測定点が２点以上連続して存在する場合を同一結晶粒子として識別し、表示される。平均粒径は単位面積９０μｍ×９０μｍの領域における識別された結晶粒子の面積から算出する。ここで粒径は円相当径である。単位面積９０μｍ×９０μｍの領域からはみ出す粒子については単位面積９０μｍ×９０μｍの領域の境界を結晶粒界として算出する。
【００４０】
平均粒径は、メジアン径（平均粒径Ｄ５０）である。つまり、累積粒径である。タングステン結晶の平均粒径Ｄ５０は、２０μｍ以下、さらには１５μｍ以下であることが好ましい。タングステン結晶の平均粒径Ｄ５０の測定箇所は、断面５とする。断面５および線径Ｗ方向（方向ｂ）の断面のどこを測定しても、タングステン結晶の平均粒径Ｄ５０は２０μｍ以下であることが好ましい。
【００４１】
タングステン結晶の粒度分布における小径側からの累積度数割合が９０％であるときの粒径Ｄ９０は２５μｍ以下であることが好ましい。粒径Ｄ９０の求め方は平均粒径Ｄ５０と同様である。Ｄ９０−Ｄ５０≦７μｍ、であることが好ましい。粒径Ｄ９０と平均粒径Ｄ５０の差が７μｍ以下であるということは、粒径のばらつきがなく、粗大粒が無いことを示す。
【００４２】
タングステン結晶の平均粒径Ｄ５０の下限値は特に限定されないが、３μｍ以上であることが好ましい。平均粒径Ｄ５０が３μｍより小さいと、粒径Ｄ９０との差を７μｍ以下に制御しにくくなる。粒径Ｄ９０についても、平均粒径Ｄ５０を求めた結晶粒マップを使って測定する。
【００４３】
トリウム結晶のメジアン径（平均粒径Ｄ５０）は３μｍ以下が好ましい。トリウム結晶の平均粒径も、タングステン結晶と同様にＥＢＳＤの結晶粒マップを用いて求められる。トリウム結晶の結晶粒マップは単位面積９０μｍ×９０μｍの領域中で結晶方位角差が±２度以内の結晶方位を有するタングステン相の測定点が２点以上連続して存在する場合を同一結晶粒子として識別して表示される。トリウム結晶の平均粒径Ｄ５０が３μｍを超えると、エミッション特性にばらつきが生じやすい。トリウム結晶の粒径Ｄ９０は５μｍ以下が好ましい。トリウム結晶の粒径Ｄ９０と平均粒径Ｄ５０の差は２μｍ以下であることが好ましい。トリウム結晶の粒径がＤ９０−Ｄ５０≦２μｍを満たすことは、トリウム結晶の粒径のばらつきが小さいことを示す。
【００４４】
トリウム結晶はエミッションにより蒸発する。粗大なトリウム結晶があると、トリウム結晶の蒸発後に残る跡が大きな空洞になり、耐久性を低下させる。トリウム結晶の平均粒径Ｄ５０は０．０１μｍ以上が好ましい。あまり小さいと蒸発が早くなる可能性がある。
【００４５】
カソード部品１のタングステン結晶は再結晶組織を有していないことが好ましい。再結晶化前に上記結晶方位や粒径などを制御することが重要である。これにより、再結晶組織を有していても、タングステン結晶の異常粒成長を抑制できる。言い換えれば、実施形態のカソード部品は、再結晶化前のカソード部品である。
【００４６】
再結晶組織とは、再結晶温度で熱処理することにより、結晶内ひずみ（内部応力）を低減した組織のことである。トリウムを含有するタングステン合金の再結晶温度は１３００Ｋ以上２０００Ｋ以下（１０２７℃以上１７２７℃以下）である。カソード部品１は、先端部３を形成するための加工を施して形成される必要がある。また、胴体部２の線径Ｗの調整のために加工を施して形成される必要がある。これら加工により生じる歪を再結晶化熱処理で緩和できる。１３００Ｋ以上２０００Ｋ以下の温度で形成される再結晶を一次再結晶という。一次再結晶は熱処理前と比べて粒成長を伴う。２０００Ｋを超える温度で形成される再結晶を二次再結晶という。二次再結晶は、一次再結晶よりも、さらに粒成長が起きる。一般的に二次再結晶の結晶粒は熱処理前に比べて３０倍以上大きくなる。このため、再結晶の有無は粒径から判断することができる。放電ランプを点灯すると、カソード電極の温度は２０００℃を超える温度まで上昇する。このため、カソード部品１は再結晶組織を有する。長時間使用し続けていると、高温状態が続くため、さらに粒成長しやすい使用環境である。
【００４７】
実施形態のカソード部品は、再結晶化前の結晶方位などを制御するため、粒成長を抑制できる。その結果、放電ランプのフリッカー寿命を長くできる。フリッカー寿命は例えば８００時間以上であることが好ましい。
【００４８】
実施形態のカソード部品は、放電ランプに適用することができる。図３は放電ランプの構造例を示す図である。図３は、カソード部品１と、アノード部品６と、電極支持棒７と、ガラス管８と、を示す。
【００４９】
カソード部品１は一つの電極支持棒７に接続されている。アノード部品６は他の一つの電極支持棒７に接続されている。接続はろう付けなどによって行われる。カソード部品１とアノード部品６はガラス管８の中で対向して配置され、電極支持棒７の一部とともに封止されている。ガラス管８内部は真空に保たれている。
【００５０】
カソード部品１は低圧放電ランプ、高圧放電ランプのいずれの放電ランプにも適用できる。低圧放電ランプは、一般照明、道路やトンネルなどに使われる特殊照明、塗料硬化装置、ＵＶ硬化装置、殺菌装置、半導体などの光洗浄装置などに用いられる、様々なアーク放電型の放電ランプが挙げられる。高圧放電ランプは、上下水の処理装置、一般照明、競技場などの屋外照明、ＵＶ硬化装置、半導体やプリント基板などの露光装置、ウエハ検査装置、プロジェクタなどの高圧水銀ランプ、メタルハライドランプ、超高圧水銀ランプ、キセノンランプ、ナトリウムランプなどが挙げられる。このように放電ランプは、照明装置、映像投影装置、製造装置などの様々な装置に用いられている。実施形態のカソード部品は耐久性に優れているため、高圧放電ランプに適している。
【００５１】
放電ランプの出力は、例えば１００Ｗないし１０ｋＷである。１０００Ｗ未満の出力の放電ランプを低圧放電ランプとし、１０００Ｗ以上の出力の放電ランプを高圧放電ランプとする。
【００５２】
放電ランプは、それぞれ用途に応じて設定された保証寿命を有する。保証寿命の一つにフリッカー寿命がある。フリッカー現象とは、前述のとおり放電ランプの出力がばらつくことであり、放電ランプの出力が１００％になる電圧を印加しているにも関わらず、出力が低下する。
【００５３】
デジタルシネマ用放電ランプは、出力１ｋＷ以上７ｋＷ以下程度の放電ランプを用いて構成される。スクリーンサイズに合わせて、放電ランプの出力を選択する。スクリーンサイズが６ｍでは出力１．２ｋＷである。スクリーンサイズが１５ｍでは出力４ｋＷである。スクリーンサイズが３０ｍでは出力７ｋＷである。出力１．２ｋＷの放電ランプの定格寿命は３０００時間程度に設定されている。出力４ｋＷの放電ランプの定格寿命は１０００時間程度に設定されている。出力７ｋＷの放電ランプの定格寿命は３００時間程度に設定されている。デジタルシネマ用放電ランプの寿命は出力が大きくなるに従い短い。このように、放電ランプの寿命は、用途や使用条件によって様々である。
【００５４】
従来の放電ランプ用カソード部品では、寿命の半分程度の期間が経過するとフリッカー現象が生じる。デジタルシネマ用放電ランプにフリッカー現象が生じると、画面のちらつきが生じ、きれいな画像を視認できないため、定格寿命の前に上記部品を交換する必要がある。実施形態のカソード部品は、放電ランプの使用中においてタングステン結晶の異常粒成長を抑制できる。このため、フリッカー現象の発生を抑制することができる。
【００５５】
デジタルシネマなどの投影型表示装置は、ちらつきが生じると画質が低下する。そのため、フリッカー現象の抑制要求が厳しい。このため、実施形態のカソード部品は、デジタルシネマ用放電ランプに好適である。ここではデジタルシネマ用放電ランプを例示するが、他の用途についても同様である。
【００５６】
次に、実施形態のカソード部品の製造方法例について説明する。実施形態のカソード部品の製造方法は、上記構成を有していれば特に限定されないが、歩留り良くカソード部品を製造する方法として次の方法が挙げられる。
【００５７】
まず、タングステン合金を製造するために、トリウムを含有するタングステン合金粉末を調製する。タングステン合金粉末の調製法は、例えば湿式法と乾式法が挙げられる。
【００５８】
湿式法では、まず、タングステン材料粉末を調製する工程を実施する。タングステン材料粉末は、タングステン酸アンモニウム（ＡＰＴ）粉末、金属タングステン粉末、酸化タングステン粉末が挙げられる。タングステン材料粉末は、これら１種でもよいし、２種以上を用いてもよい。タングステン酸アンモニウム粉末が比較的価格が安いことから好ましい。タングステン材料粉末は平均粒径５μｍ以下が好ましい。
【００５９】
タングステン酸アンモニウム粉末を使う場合、タングステン酸アンモニウム粉末を大気中または不活性雰囲気（窒素、アルゴンなど）中で４００℃以上６００℃以下の温度に加熱して、タングステン酸アンモニウム粉末を酸化タングステン粉末に変化させる。４００℃未満の温度では、酸化タングステン粉末に十分に変化させられず、６００℃を超える温度では、酸化タングステン粉末の粒子が粗大になり、後工程での酸化トリウム粉末との均一分散が困難となる。この工程により、酸化タングステン粉末を調製する。
【００６０】
次に、トリウム材料粉末と酸化タングステン粉末を溶液中に添加する工程を実施する。トリウム材料粉末は、金属トリウム粉末、酸化トリウム粉末、硝酸トリウム粉末が挙げられる。この中では、硝酸トリウム粉末が好ましい。硝酸トリウム粉末は液体中で均一に混合しやすい。この工程により、トリウム材料粉末と酸化タングステン粉末とを含有する溶液を調製する。最終的に目的とする酸化トリウム濃度と同じか、若干高めの濃度となるように添加することが好ましい。トリウム材料粉末は平均粒径５μｍ以下が好ましい。溶液は純水であることが好ましい。
【００６１】
次に、トリウム材料粉末と酸化タングステン粉末とを含有する溶液の液体成分を蒸発させる工程を実施する。次に、大気雰囲気中で４００℃以上９００℃以下の温度で加熱して、硝酸トリウムなどのトリウム材料粉末を酸化トリウム粉末に変化させる分解工程を実施する。この工程により、酸化トリウム粉末と酸化タングステン粉末とを含む混合粉末を調製することができる。得られた酸化トリウム粉末と酸化タングステン粉末とを含む混合粉末の酸化トリウム濃度を測定し、濃度が低い場合には、酸化タングステン粉末を追加することが好ましい。
【００６２】
次に、酸化トリウム粉末と酸化タングステン粉末とを含む混合粉末を、水素などの還元雰囲気中、７５０℃以上９５０℃以下の温度で加熱して酸化タングステン粉末を金属タングステン粉末に還元する工程を実施する。この工程により、酸化トリウム粉末を含有するタングステン粉末を調製することができる。
【００６３】
金属タングステン粉末とトリウム材料粉末とを混合する方法も有効である。金属タングステン粉末は、タングステン酸アンモニウム粉末から酸化タングステン粉末を製造し、得られた酸化タングステンを還元することにより形成されることが好ましい。タングステン酸アンモニウム粉末から酸化タングステン粉末に変化させるとき、得られる酸化タングステンは酸素欠損を有することが好ましい。酸化タングステンの組成は、ＷＯ３が安定である。酸素欠損があるとＷＯ３−ｘ、ｘ＞０、となる。酸素欠損があると、結晶構造にゆがみが形成される。その状態で還元して得られた金属タングステン粉末は、異常粒成長の抑制効果が高い。ｘの値は０．０５≦ｘ≦０．３０の範囲内であることが好ましい。
【００６４】
タングステン酸アンモニウム粉末から酸化タングステン粉末を製造する工程は、不活性雰囲気中で加熱する工程が好ましい。不活性雰囲気とは、窒素雰囲気やアルゴン雰囲気である。ｘの値の制御のためには、不活性雰囲気中の酸素量を少なくする（例えば、１体積％以下）ことや、水素を混合することなどが挙げられる。熱処理温度は、４００℃以上６００℃以下の範囲内であることが好ましい。４００℃未満では反応速度が遅く量産性が低下する。６００℃を超えると粒成長し過ぎる可能性がある。
【００６５】
ＷＯ３−ｘ粉末を還元する工程は、水素含有雰囲気で行うことが好ましい。熱処理温度は６００℃以上８００℃以下の範囲内であることが好ましい。熱処理温度が６００℃未満では還元の速度が遅く量産性が低下する。８００℃を超えると粒成長し過ぎる可能性がある。
【００６６】
次に、トリウム材料粉末と金属タングステン粉末とを含有する溶液の液体成分を蒸発させる工程を実施する。次に、大気雰囲気中で４００℃以上９００℃以下の温度で試料を加熱して、硝酸トリウムなどのトリウム材料粉末を酸化トリウム粉末に変化させる分解工程を実施する。この工程により、酸化トリウム粉末を含有するタングステン粉末を調製できる。
【００６７】
乾式法は、先ず、酸化トリウム粉末を用意する。次に、酸化トリウム粉末をボールミルにて粉砕混合する工程を実施する。この工程により、凝集された酸化トリウム粉末をほぐすことができ、凝集された酸化トリウム粉末を低減することができる。混合工程の際は、少量の金属タングステン粉末を添加してもよい。
【００６８】
粉砕混合された酸化トリウム粉末に対し、必要に応じ、篩を掛けて粉砕しきれなかった凝集粉または粗大粒を取り除くことが好ましい。篩掛けにより、最大径１０μｍを超える凝集粉または粗大粒を取り除くことが好ましい。
【００６９】
次に、金属タングステン粉末を混合する工程を実施する。最終的に目的とする酸化トリウム濃度になるように金属タングステン粉末を添加する。酸化トリウム粉末と金属タングステン粉末の混合粉末を混合容器に入れ、混合容器を回転させ均一に混合させる。このとき、円筒形状の混合容器を円周方向に回転させることにより、スムーズに混合することができる。この工程により、酸化トリウム粉末を含有するタングステン粉末を調製することができる。
【００７０】
以上のような、湿式法または乾式法により酸化トリウム粉末を含有するタングステン粉末を調製することができる。湿式法と乾式法では、湿式法の方が好ましい。乾式法は混合容器を回転させながら混合するため、原料粉末と容器が接触して不純物が混入しやすい。酸化トリウム粉末の含有量は０．５質量％以上３質量％以下である。
【００７１】
次に、得られた酸化トリウム粉末を含有するタングステン粉末を使って成形体を調製する。成形体を形成する際は、必要に応じ、バインダを使用してもよい。成形体は直径７ｍｍ以上５０ｍｍ以下の円柱形状であることが好ましい。成形体の長さは任意である。
【００７２】
次に、成形体を予備焼結する工程を実施する。予備焼結は１２５０℃以上１５００℃以下の温度で行うことが好ましい。この工程により、予備焼結体を得ることができる。
【００７３】
次に、予備焼結体を通電焼結する工程を実施する。通電焼結は、焼結体が２１００℃以上２５００℃以下の温度になるように通電することが好ましい。温度が２１００℃未満では十分な緻密化ができず強度が低下する場合がある。２５００℃を超えると、酸化トリウム粒子およびタングステン粒子が粒成長し過ぎて目的とする結晶組織が得られない場合がある。この工程により、酸化トリウム含有タングステン合金焼結体を得ることができる。予備焼結体が円柱形状を有していれば焼結体も円柱形状を有する。
【００７４】
次に、円柱状焼結体（インゴット）を、鍛造加工、圧延加工、押出加工などにより、線径を調整する第一の加工工程を実施する。第一の加工工程の加工率は１０％以上３０％以下の範囲内であることが好ましい。
【００７５】
第一の加工工程の次に第二の加工工程を行う。第二の加工工程は、加工率４０％以上７０％以下の圧延加工であることが好ましい。
【００７６】
加工率は、加工前の円柱状焼結体の断面積をＡ、加工後の円柱状焼結体の断面積をＢとする場合、加工率＝［（Ａ−Ｂ）／Ａ］×１００％、により求められる。例えば、直径２５ｍｍの円柱状焼結体を直径２０ｍｍの円柱状焼結体に加工する場合の加工率を説明する。直径２５ｍｍの円の断面積Ａは４６０．６ｍｍ２、直径２０ｍｍの円の断面積Ｂは３１４ｍｍ２であるから加工率は３２％＝［（４６０．６−３１４）／４６０．６］×１００％となる。
【００７７】
第一の加工工程の加工率が１０％以上３０％以下であることは、第一の加工工程の前の円柱状焼結体（インゴット）の断面積を断面積Ａとして求められる。第二の加工工程の加工率が４０％以上７０％以下であることは、第一の加工工程の後の円柱状焼結体の断面積を断面積Ａとして求められる。
【００７８】
鍛造加工とは、ハンマーで焼結体を叩いて圧力を加える加工である。圧延加工とは、２つ以上のローラーで焼結体を挟みながら加工する方法である。押出加工は、強圧してダイス孔から押し出す方法である。
【００７９】
第一の加工工程は、鍛造加工、圧延加工、押出加工の１種または２種以上であることが好ましい。これらの加工方法は、線径Ｗを小さくできる。よって、円柱状焼結体中のポアを低減できる。第一の加工工程は、鍛造加工または押出加工が好ましい。鍛造加工または押出加工は、円柱状焼結体の円周全体を加工しやすいため、ポアの低減効果が高い。
【００８０】
第一の加工工程の加工率は１０％以上３０％以下である。加工率が１０％未満であるとポアを低減する効果が小さい。加工率が３０％を超えると結晶方位の制御が困難となる。第一の加工工程は、加工率が１０％以上３０％以下の範囲内であれば、複数回に分けて加工を行ってもよい。
【００８１】
第二の加工工程は、圧延加工である。圧延加工であると結晶方位を制御しやすい。圧延加工は、複数のローラーで挟みながら断面積を小さくする方法である。圧延加工のみで加工すると結晶方位を制御することができる。
【００８２】
鍛造加工はハンマーで叩くため結晶方位に部分的なばらつきが生じやすい。押出加工は、ダイスを通すときの応力が強いため、中央部と表面部での結晶方位に違いが生じやすい。圧延加工であると、ローラーからの応力を調整できるため、結晶方位を制御しやすい。
【００８３】
第二の加工工程において圧延加工の加工率は３０％以上７０％以下である。第一の加工工程後の断面積を断面積Ａとして加工率を制御する。加工率が３０％以上７０％以下の範囲内であれば、１回の加工でもよいし、２回以上に分けてもよい。加工率が３０％未満または７０％を超えると、目的とする結晶方位が得られない。
【００８４】
第一の加工工程および第二の加工工程は、冷間加工であることが好ましい。冷間加工は、再結晶温度以下の温度で対象物を加工する方法である。再結晶温度以上の加熱状態で加工することを熱間加工という。熱間加工であると円柱状焼結体が再結晶化する。冷間加工であると再結晶化しない。再結晶化しない組織で結晶方位を制御することが重要である。
【００８５】
以上の工程により形成された線径２ｍｍ以上３５ｍｍ以下の円柱状焼結体を、必要な長さに切断する。次に、先細る先端部３を形成する工程を実施する。先端部３の加工は、先端部３を所定のテーパ状に切削加工することにより行われる。必要に応じ、表面粗さＲａが５μｍ以下になるように表面研磨加工を施す。
【００８６】
以上の工程により実施形態のカソード部品を製造できる。
【００８７】
放電ランプは次のように製造することができる。まず、カソード部品１を電極支持棒８に接続する。接続はろう付けなどによって行うことができる。アノード部品６が電極支持棒８に接続された部品を用意する。カソード部品１とアノード部品６はガラス管９の中で対向して配置し固定され、電極支持棒８の一部とともに封止する。ガラス管９内部は真空にする。放電ランプを製造する工程中に、必要に応じ、カソード部品の再結晶温度以上の熱処理を行ってもよい。
【実施例】
【００８８】
（実施例１ないし５、比較例１）
酸化トリウム粉末と金属タングステン粉末の混合原料粉末を以下の２種類を用意した。【００８９】
第一の混合原料粉末は、次の方法で調製した。まず、平均粒径２μｍのタングステン酸アンモニウム（ＡＰＴ）粉末を大気中５００℃の温度に加熱して、タングステン酸アンモニウム粉末を酸化タングステン粉末に変化させた。続いて、酸化タングステン粉末に、平均粒径３μｍの硝酸トリウム粉末を添加し、純水を添加し、その後、１５時間以上攪拌して均一に混合した。次に、水分を完全に蒸発させ、硝酸トリウム粉末と酸化タングステン粉末が均一に混合した混合粉末を得た。次に大気中５２０℃の温度で加熱して硝酸トリウム粉末を酸化トリウムに変化させた。次に、水素雰囲気中（還元雰囲気中）８００℃の温度で熱処理して酸化タングステン粉末を金属タングステン粉末に還元した。これにより、酸化トリウム粉末と金属タングステン粉末の第一の混合原料粉末を調製した。【００９０】
第二の混合原料粉末は、次の方法で調製した。まず、平均粒径２μｍのＡＰＴ粉末を窒素雰囲気中４５０℃の温度に加熱して、タングステン酸アンモニウム粉末を酸化タングステン粉末に変化させた。このとき、窒素雰囲気に水素を混合することにより、得られた酸化タングステン粉末の組成はＷＯ２．９であった。続いて、水素雰囲気中（還元雰囲気中）７４０℃の温度で熱処理して酸化タングステンＷＯ２．９粉末を金属タングステン粉末に還元した。これにより、金属タングステン粉末を調製した。【００９１】
次に、硝酸トリウム粉末と酸化タングステンＷＯ２．９粉末を均一に混合した混合粉末を調製した。次に大気中５２０℃の温度で加熱して硝酸トリウム粉末を酸化トリウムに変化させた。次に、水素雰囲気中（還元雰囲気中）８００℃の温度で熱処理した。これにより、酸化トリウム粉末と金属タングステン粉末の第二の混合原料粉末を調製した。【００９２】
第一の混合原料粉末、第二の混合原料粉末を使って、表１に示す円柱状焼結体（インゴット）を形成した。第一の混合原料粉末および第二の混合原料粉末のトリウム量は、タングステン粉末を製造する際に添加する硝酸トリウムの添加量を変えることにより調製した。【００９３】
【表１】
0006972383.tif 000002
【００９４】
次に、円柱状焼結体（インゴット）を表２に示す加工条件で加工した。いずれも冷間加工で加工した。【００９５】
【表２】
0006972383.tif 000003
【００９６】
以上の工程により、得られた円柱状焼結体を切断加工し、先細る先端部を形成した。先端部のテーパ角度は６０度以上８０度以下に調整した。これにより、放電ランプ用カソード部品を製造した。カソード部品のサイズを表３に示す。【００９７】
【表３】
0006972383.tif 000004
【００９８】
実施例および比較例に係るカソード部品に対し、結晶方位、タングステン結晶サイズ、トリウム結晶サイズを調べた。【００９９】
結晶方位は、カソード部品の胴体部の中心４を通る胴体部の長さＴ方向の断面の中心４から１ｍｍ以内の位置でＥＢＳＤ分析を行うことにより測定した。【０１００】
ＥＢＳＤ分析では、日本電子株式会社製の熱電界放射型走査電子顕微鏡（ＴＦＥ−ＳＥＭ）ＪＳＭ−６５００Ｆと株式会社ＴＳＬソリューション製のＤｉｇｉＶｉｅｗＩＶスロースキャンＣＣＤカメラ、ＯＩＭ  Ｄａｔａ  Ｃｏｌｌｅｃｔｉｏｎｖｅｒ．７．３ｘ、ＯＩＭ  Ａｎａｌｙｓｉｓｖｅｒ．８．０を使用した。ＥＢＳＤの測定条件は、電子線の加速電圧２０ｋＶ、照射電流１２ｎＡ、試料の傾斜角を７０度とした。測定領域は９０μｍ×９０μｍ、測定間隔は０．３μｍ／ｓｔｅｐである。胴体部２の中心４を通る断面５を測定面とし、断面５へ電子線を照射し回折パターンを得た。【０１０１】
ＥＢＳＤ分析により、断面５の方向ａに優先配向している結晶方位が＜１０１＞方位であるかを調べた。方向ａのＩＰＦマップにより、＜１０１＞方位に対する方位差が±１５度以内の結晶方位を有するタングステン相の面積比、±１０度以内の結晶方位を有するタングステン相の面積比、±５度以内の結晶方位を有するタングステン相の面積比を求めた。ＩＰＦマップを用いて断面５に垂直な方向ｂの結晶方位＜１１１＞方位に対する方位差が±１５度以内の結晶方位を有するタングステン相、±１０度以内の結晶方位を有するタングステン相の面積比、±５度以内の結晶方位を有するタングステン相の面積比を求めた。【０１０２】
タングステン結晶の粒径の測定は、ＥＢＳＤの結晶粒マップを用いた。結晶粒マップは単位面積９０μｍ×９０μｍとした。結晶粒マップの中で結晶方位角差５度以内の測定点が２点以上連続して存在するものを同一結晶粒子と識別した。個々の粒径を求めた後、平均粒径Ｄ５０、粒径Ｄ９０を求めた。【０１０３】
トリウム結晶の粒径の測定についてもＥＢＳＤの結晶粒マップを用いた。結晶粒マップは単位面積９０μｍ×９０μｍとする。結晶粒マップの中で結晶方位角差２度以内の測定点が２点以上連続して存在するものを同一結晶粒子と識別した。個々の粒径を求めた後、平均粒径Ｄ５０、粒径Ｄ９０を求めた。その結果を表４、表５、表６に示す。【０１０４】
【表４】
0006972383.tif 000005
【０１０５】
【表５】
0006972383.tif 000006
【０１０６】
【表６】
0006972383.tif 000007
【０１０７】
実施例に係る放電ランプ用カソード部品は、断面５において方向ａの優先方位は＜１０１＞方位であった。それに対し、比較例１は断面５の方向ａの優先方位は＜１０１＞方位ではなかった。【０１０８】
実施例はタングステン結晶の平均粒径Ｄ５０は２０μｍ以下であり、Ｄ９０−Ｄ５０≦７μｍを満たしていた。トリウム結晶の平均粒径Ｄ５０は３μｍ以下であり、Ｄ９０−Ｄ５０≦２μｍを満たしていた。【０１０９】
次に、放電ランプ用カソード部品の耐久性を調べた。まず、放電ランプ用カソード部品を用いて放電ランプを作製した。耐久性試験として放電ランプのフリッカー寿命を測定した。耐久性試験は、点灯試験により実施した。点灯時のランプ電圧を４０Ｖ、非点灯時のランプ電圧を２０Ｖとした。点灯状態を３時間、非点灯状態を２時間とし、これを交互に繰り返した。点灯状態または非点灯状態のランプ電圧のずれが１Ｖ以上となったときをフリッカーが発生したと定義した。フリッカー現象が発生するまでの点灯時間の合計をフリッカー寿命とした。【０１１０】
同条件で８００時間経過後にタングステン結晶の平均粒径Ｄ５０（μｍ）を測定した。平均粒径Ｄ５０の測定は、先端部３の断面を用い、先端部３から深さ０．５ｍｍの箇所を測定した。その結果を表７に示す。【０１１１】
【表７】
0006972383.tif 000008
【０１１２】
表からわかる通り、実施例に係る放電ランプのフリッカー寿命は８００時間以上であり寿命が延びた。これはカソード部品に粗大粒が形成されにくいためである。実施例１、２よりも、実施例３ないし５の方がタングステン結晶の平均粒径Ｄ５０の増加割合が小さい。第二の混合原料粉末のように一旦酸化タングステンＷＯ２．９を使った方が粒成長を抑制できる。【０１１３】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。前述の各実施形態は、相互に組み合わせて実施することができる。
【図１】
0006972383.tif 000009
【図２】
0006972383.tif 000010
【図３】
0006972383.tif 000011